Шихта глазури для изразцов
TILE GLAZE MIXTURE

Изобретение относится к области технологии силикатов.
Известна шихта глазури, включающая, вес. ч.: свинцовый глет 4-6; песок кварцевый 3,5-4; каолин 0,3-0,51; окись кобальта 0,2-0,3; прокаленный шлам бората кальция 1-1,5 [1].
Задача изобретения состоит в повышении термостойкости глазури.
Технический результат достигается тем, что шихта глазури для изразцов, включающая свинцовый глет, песок кварцевый, каолин, окись кобальта, отличающаяся тем, что дополнительно содержит кианит при следующем соотношении компонентов, вес. ч.: свинцовый глет 8-9,5; песок кварцевый 6-7,1; каолин 0,75-1; окись кобальта 0,5-0,75; кианит 1-1,5.
Составы шихты приведены в таблице.
Компоненты дозируют, измельчают до получения порошков, просеивают через сетку №063 и смешивают в требуемых количествах. Подготовленную шихту сплавляют при температуре 1400-1430°С. Расплав гранулируют в воду, размалывают до полного прохождения через сетку 0056 и подготавливают глазурную суспензию с влажностью 45-50%. Суспензию наносят в виде тонкого слоя на поверхность обожженных изразцов и закрепляют оплавлением.
Источник информации
1. RU 2404946, 2010.